(57)【要約】【課題】容器の上端面にヒートシールされるシート状でタブ付きの蓋材について、単にタブを指で摘んで小さな力で開封操作することにより、部分的な開口部を容易に開口することができて、しかも、見栄え良く開口できるようにする。【解決手段】容器の上端面にヒートシールされる部分よりも内側の領域で、内容物を出すための部分的な開口部１２としてシーラント層１０ｃを欠落させ、摘み用のタブ１１で、タブ１１の付け根から少なくとも２ｍｍ以上離れた範囲にまでシーラント層１０ｃを欠落（欠落部分１３を形成）させると共に、複数層の蓋材１でのシーラント層１０ｃと他層（有機樹脂皮膜１０ｂ）との剥離強度を、ヒートシールされたシーラント層１０ｃと容器２の上端面（フランジ部２１の上面）との剥離強度よりも小さくする。【選択図】図３
2010013116.tif 000002
【特許請求の範囲】
【請求項１】
ヒートシール可能な樹脂フィルムによるシーラント層を最下層とする複数層からなり、容器の上端面にヒートシールされる部分から外側に摘み用のタブが一体的に形成されたシート状の蓋材において、容器の上端面にヒートシールされる部分よりも内側の領域で、内容物を出すための部分的な開口部としてシーラント層が欠落され、摘み用のタブで、タブの付け根から少なくとも２ｍｍ以上離れた範囲にまでシーラント層が欠落されていると共に、複数層の蓋材でのシーラント層と他層との剥離強度が、ヒートシールされたシーラント層と容器の上端面との剥離強度よりも小さくされてことを特徴とするタブ付き蓋材。
【請求項２】
基材層に塗布された有機樹脂皮膜の面にシーラント層が積層されており、蓋材の１５ｍｍ幅における有機樹脂皮膜とシーラント層とのＴ剥離強度（Ｐ１）が、５Ｎ≦（Ｄ×Ｐ１／１５）≦２０Ｎ（Ｄ：容器の上端面外径［ｍｍ］）の範囲であるのに対して、ヒートシール部分の１５ｍｍ幅におけるシーラント層と容器の上端面とのＴ剥離強度（Ｐ２）が、（Ｐ１）の１．３〜３０．０倍の範囲となっていることを特徴とする請求項１に記載のタブ付き蓋材。
【請求項３】
基材層に塗布される有機樹脂皮膜が、熱硬化性の有機樹脂によるものであることを特徴とする請求項１又は２に記載のタブ付き蓋材。
【請求項４】
上記の請求項１〜３に記載したタブ付き蓋材を製造するための方法として、予め、シーラント層となる樹脂フィルムに、部分的な開口部とタブの付け根から２ｍｍ以上の範囲とに相当する所定の部分に穴開け加工を施してから、この樹脂フィルムを、シーラント層がラミネートされていない蓋材用のシート材に対して、シーラン卜層の［熱融着開始温度＋５℃］〜［熱融着開始温度＋８０℃］の温度範囲で熱ラミネートすることにより、シーラント層を最下層とする複数層のシート材とした後で、このシート材からタブを備えた形状の蓋材を得るようにしたことを特徴とするタブ付き蓋材の製造方法。
【発明の詳細な説明】
【技術分野】
【０００１】
本発明は、カップ容器などに使用されるシート状の蓋材、即ち、ヒートシールのための樹脂層であるシーラント層を最下層とする複数層からなり、容器の上端面にヒートシールされた蓋を剥がすための摘み用のタブを一体的に設けたシート状のタブ付き蓋材に関し、特に、タブを摘んで容器の上端面から蓋を引き剥がした際に、部分的に開口部が開口されるようなタブ付き蓋材、および、そのようなタブ付き蓋材の製造方法に関する。
【背景技術】
【０００２】
コーヒー飲料、果汁飲料、スープ類など多岐にわたって利用されているプラスチック製のカップ容器では、内容物が充填された容器を密封するための蓋材として、従来から一般的に、ヒートシールするための樹脂層であるシーラント層を最下層とする複数層からなるシート状の蓋材（リッド）が使用されており、そのようなシート状の蓋材では、内容物が充填された容器のフランジ部に対して、シート材から蓋の形状に切り取った蓋材を一枚ずつ載せてヒートシールしたり、或いは、帯状のシート材をそのまま載せてヒートシールしてから蓋の形状に打ち抜いたりすることで、シート材から得た蓋材によって、容器を密封している。
【０００３】
そのようなシート状の蓋材により密封されたカップ容器では、一般的には、容器のフランジ部から蓋材を引き剥がしたり、蓋材にストローを差し込んだりすることで、容器を開封して内容物を飲用しているが、容器のフランジ部から蓋材を引き剥がす方法では、容器が全面的に開口されることで、保温効果を維持できなくなると共に、内容物がこぼれ易く、揺れる乗物の中で飲む場合など特に注意する必要がある。また、蓋材にストローを差し込む方法では、保温効果を維持できて、内容物はこぼれ難いものの、ストローとそれをカップに取り付ける特別な装置が必要になると共に、内容物が熱い場合には火傷の危険性もある。
【０００４】
一方、飲み口用のキャップをカップ容器に被せて、このキャップに設けた開封用ボタンを押すことで、蓋材を開封してキャップの飲み口から飲むという方法もあるが、この方法では、飲み口用のキャップとして多量の樹脂材料を使用することとなるため、使い捨て容器としてはかなりのコストアップになるばかりか、使用後のキャップが余分なゴミとなることから、環境に優しい容器とは言えないものになる。
【０００５】
これに対して、容器のフランジ部から蓋材を引き剥がすことで、容器を全面的に開口させることなく、飲み口やストロー挿入口のような流体流出口として必要な部分だけを開口させるような、部分開口の機能を持たせた蓋材が、下記の特許文献により従来から公知となっている。
【特許文献１】特許第２７８７１６５号
【特許文献２】特許第２７５５５６６号
【特許文献３】実公平４−３７０９３号
【発明の開示】
【発明が解決しようとする課題】
【０００６】
ところで、上記のような従来公知の部分開口の機能を持たせた蓋材で、先ず、上記の特許文献１に記載された蓋材については、シーラント層が積層された「積層シート１」が、該文献中の第２頁第４欄第３８行、第３９行に明記されているように、そのまま「円形の一部に引張りタブ１０が突出した形状に切り抜かれて蓋材１１とされ」ていることから、引張りタブを含む蓋材の最下層で全面的に連続してシーラント層が設けられたものであることは明白である。
【０００７】
そのような蓋材では、複数層からなる蓋材の層内で、飲み口となる孔を開口させたい部分に切り込みを入れているものの、タブを指で摘んで開封しようとすると、タブの部分でシーラント層も一緒に摘んで引っ張ることになるため、ヒートシールで強固に接着されたシーラント層と容器とを引き剥がそうとする力、又は、シーラント層自体を破壊しようとする力が、開封時の抵抗力として作用することになり、それによって単に開封し難いというだけでなく、この抵抗力にうち勝つ大きな力で無理に開封しようとすると、蓋材の全体を容器から引き剥がすように全面開口してしまうことになる。
【０００８】
そこで、飲み口となる孔（切り込みに囲まれた部分）を部分開口させたい場合には、例えば、タブの部分で、シーラント層（ポリエチレン層４）から上層の何れかの層を先ず剥がして、剥がした部分だけを引っ張ることで、切り込みに囲まれた部分を引き剥がす、というような面倒な操作が必要となるが、仮に、そのような操作で飲み口となる孔を部分的に開口させたとしても、シーラント層を引きちぎるように切断して開口させることから、飲み口となる孔の縁部の切断状態が、カッター等による切り口と比べて見栄えの悪いものとなってしまう。
【０００９】
次ぎに、上記の特許文献２に記載された蓋材では、ヒートシール可能な基材（下面にヒートシール層を積層した基材）と外層材を易剥離層によって積層した積層体にタブを設けた蓋材について、飲み口やストロー挿入口になる部分開口を形成するために、積層体にハーフカット加工を施して、易剥離層を切り残した状態で、基材や外層材に貫通切り目を入れているが、そのようなハーフカット加工は、単なる穴開け加工と比べて、厳密な管理により精密に加工することが必要となり、基材や外層材の厚みも制限されることになる。
【００１０】
また、タブの基部に対応する蓋材の部分で、基材（及び下面のヒートシール層）に貫通切り目を入れていることから、上記のようなシーラント層（ヒートシール層）による開封時の抵抗力の問題は解消されるようにも思えるが、このヒートシール層（シーラント層）の貫通切り目は、宿命的にヒートシール部分の近傍に位置するため、ヒートシールの際の熱による溶融で切り目が埋まって無くなるような懸念があって、切り目を維持するためにはヒートシール条件が著しく制限されてしまう。
【００１１】
次ぎに、上記の特許文献３に記載された蓋材については、ヒートシール可能な樹脂フィルムによるシーラント層を最下層とするものではなく、容器の上縁部又は蓋材の下面周縁に塗布された接着剤層を介して容器に接着されるものであって、そのような蓋材で、飲み口となる液体流出口が開口された基材層を最下層として、その上面側を覆うように、弱接着剤層と強接着剤層とに区分された接着剤層を設け、この接着剤層（蓋材を容器に接着するための接着剤層とは別の接着剤層）を介して、金属箔の層を含む被覆層を積層しているが、そのようなものでは、容器の開封前に液体流出口の部分で内容物が接着剤（基材層の上面側の接着剤層）に触れるために衛生的ではない。
【００１２】
しかも、つまみ片（タブ）を引っ張って開封する際に、例えば、つまみ片（タブ）の部分で、基材層から上層の被覆層を剥がし、被覆層だけを引っ張って基材層から引き剥がすという面倒な操作が必要となり、そうしないでつまみ片（タブ）をそのまま摘んで引っ張った場合には、つまみ片（タブ）の基材層を摘んで引っ張ることになるため、蓋材と容器を接着する接着剤層の接着力が大きな抵抗力として作用するだけでなく、この抵抗力にうち勝つ力でつまみ片（タブ）を引っ張ると、蓋材の全体（基材層を含む積層体の全体）を容器から引き剥がすように全面開口してしまうことになる。
【００１３】
本発明は、上記のような問題の解消を課題とするものであり、具体的には、容器の上端面にヒートシールされるシート状でタブ付きの蓋材について、単にタブを指で摘んで小さな力で開封操作することにより、部分的な開口部を容易に開口することができて、しかも、見栄え良く開口できるようにすることを課題とするものである。
【課題を解決するための手段】
【００１４】
本発明は、上記のような課題を解決するために、ヒートシール可能な樹脂フィルムによるシーラント層を最下層とする複数層からなり、容器の上端面にヒートシールされる部分から外側に摘み用のタブが一体的に形成されたシート状の蓋材において、容器の上端面にヒートシールされる部分よりも内側の領域で、内容物を出すための部分的な開口部としてシーラント層が欠落され、摘み用のタブで、タブの付け根から少なくとも２ｍｍ以上離れた範囲にまでシーラント層が欠落されていると共に、複数層の蓋材でのシーラント層と他層との剥離強度が、ヒートシールされたシーラント層と容器の上端面との剥離強度よりも小さくされてことを特徴とするものである。
【発明の効果】
【００１５】
上記のような本発明のタブ付き蓋材によれば、タブの付け根の付近でシーラント層が充分に欠落されて確実に断絶され、且つ、シーラント層と蓋材の他層との剥離強度が、ヒートシールされたシーラント層と容器の上端面との剥離強度よりも小さいことから、タブを指で摘んで蓋材を容器の上端面から引き剥がすように開封操作をしたときに、ヒートシールされた部分のシーラント層による抵抗力（容器からシーラント層を引き剥がす力、又は、シーラント層自体を破壊する力）を受けることなく、蓋材のシーラント層から上層の部分だけを容易に引き剥がすことができる。
【００１６】
そして、シーラント層だけが残った容器では、シーラント層の欠落による部分的な開口部が形成されていることから、例えば、この開口部を飲み口として内容物を飲用することにより、全面開口されたものと比べて、内容物をこぼすような心配も少なく、また、開口部が部分的で開口面積が小さいことから、開封後も充分に保温効果を維持することができる。なお、開口部となる部分やタブの付け根部分に形成されるシーラント層の欠落部分については、積層前のシーラント層の樹脂フィルム（シーラントフィルム）に穴開け加工を施すことで簡単に形成することができる。
【発明を実施するための最良の形態】
【００１７】
容器の上端面にヒートシールされるシート状でタブ付きの蓋材について、単にタブを指で摘んで小さな力で開封操作することにより、部分的な開口部を容易に開口することができて、しかも、見栄え良く開口できるようにするという目的を、最良の形態として以下の各実施例に具体的に示すように、ヒートシール可能な樹脂フィルムによるシーラント層を最下層とする複数層からなり、容器の上端面にヒートシールされる部分から外側に摘み用のタブが一体的に形成されたシート状の蓋材において、容器の上端面にヒートシールされる部分よりも内側の領域で、内容物を出すための部分的な開口部としてシーラント層を欠落させ、摘み用のタブで、タブの付け根から少なくとも２ｍｍ以上離れた範囲にまでシーラント層を欠落させると共に、複数層の蓋材でのシーラント層と他層との剥離強度を、ヒートシールされたシーラント層と容器の上端面との剥離強度よりも小さくする、ということで実現した。
【００１８】
なお、以下の各実施例に示す本発明のタブ付き蓋材は、カップ容器に使用されるものであり、容器（本体）の上端面であるフランジ部の上面にヒートシールにより熱接着（溶着）されるものであって、図１（Ｂ）に示すように、基材層１０ａと有機樹脂皮膜１０ｂとシーラント層１０ｃとを備えた複数層からなり、基材層１０ａの下面側に塗布された有機樹脂皮膜１０ｂに対して、ヒートシール可能な樹脂フィルムによるシーラント層１０ｃがラミネートされることで、このシーラント層１０ｃが蓋材１の最下層となっている。
【００１９】
そのような複数層からなる蓋材では、図１（Ａ）に示すように、容器のフランジ部にヒートシールされる部分から外側（蓋部分の外縁から外側）に、摘み用のタブ１１が一体的に形成されていると共に、容器のフランジ部にヒートシールされる部分よりも内側の領域に、内容物を出すための部分的な開口部１２が形成されるようになっている。この開口部１２については、その位置や形状は任意に設定されるが、何れにしても、図１（Ｂ）に示すように、部分的な開口部１２は、穴開け加工によるシーラント層１０ｃの欠落部分として、シーラント層１０ｃに形成されている。
【００２０】
また、蓋材１の本体部分（蓋部分）の外縁から外方に突出するように一体的に形成されたタブ１１の部分では、タブ１１の付け根（蓋部分の外縁）から少なくとも２ｍｍ以上離れた範囲まで（タブの付け根に沿った幅が２ｍｍ以上の範囲）が、図１（Ｂ）に示すように、穴開け加工によりシーラント層１０ｃを幅（Ｇ）の分だけ欠落させた欠落部分１３として形成されている。
【００２１】
タブ１１の付け根でのシーラント層１０ｃの欠落部分１３の幅（Ｇ）について、２ｍｍ未満では、蓋材と容器のフランジ部をヒートシールするときの熱と圧力で欠落部分１３が埋まってしまい、タブ１１のシーラント層１０ｃと蓋材１の本体部分（蓋部分）のシーラント層１０ｃとが連続して一体化する虞がある。この欠落部分１３の幅（Ｇ）については、特に上限はなく、タブ１１の長さより長い場合でも、タブ１１の部分にシーラント層１０ｃが存在しないというだけで、機能的には問題はない。
【００２２】
上記のような蓋材１を製造する場合には、先ず、図２（Ａ）に示すように、シーラント層１０ａとなる帯状のフィルム（シーラントフィルム）に対して、予め、部分的な開口部１２とタブの付け根の欠落部分１３とに相当する所定の部分に穴開け加工を施した後、この樹脂フィルム（シーラントフィルム）を、基材層の下面側に有機樹脂皮膜が塗布された帯状のフィルム（基材フィルム）に対して、有機樹脂皮膜の面にラミネートすることで、図２（Ｂ）に示すように、基材層１０ａと有機樹脂皮膜１０ｂとシーラント層１０ｃとからなる複数層の帯状のシート材１０としている。そして、図示していないが、この帯状のシート材１０から、タブを備えた形状の蓋材を切り取ったり、或いは、シート材をそのまま容器にヒートシールしてからタブを備えた形状の蓋材に打ち抜いたりすることで、タブ１１を備えた形状の蓋材１を得ている。
【００２３】
蓋材の基材層については、例えば、ポリエステルフィルム、ナイロンフィルム、ポリエチレンフィルム、ポリプロピレンフィルム、アルミニウム箔などの単体フィルムやフォイル、もしくはこれら２種類以上をラミネートした多層フィルムが好適に選択されるもので、その総厚さは７μｍから１５０μｍ程度が好ましい。厚さ７μｍ未満のフィルムやフォイルは市販品としてほとんど売られておらず入手が困難であり、一方、１５０μｍを超えても、そのことによるメリットはなく不経済である。
【００２４】
基材層に塗布される有機樹脂皮膜については、シーラント層に開口された部分的な開口部を通して内容物と接するものであるため、一般的なラミネートに使用されているようなドライラミネート用接着剤は衛生的に好ましくなく、また、粘着性を有する皮膜は、巻き取りによるブロッキングや、後のラミネート工程でラミネートロールに粘着するなどの問題が生じて好ましくないため、熱硬化性の有機樹脂を使用している。
【００２５】
具体的には、衛生的に問題のない熱硬化性塗料を基材層のフィルムに塗布（コーティング）して熱硬化させているが、コーティング方法としては、グラビヤコート、ロールコートなどの公知の方法が適用される。また、熱硬化性塗料には、ポリオレフィン系、ポリエステル系などの有機系微粉末や、シリカ、酸化チタンなどの無機微粉末を添加することもできる。
【００２６】
基材層に塗布された有機樹脂皮膜にシーラント層をラミネートする際には、シーラン卜層の［熱融着開始温度＋５℃］〜［熱融着開始温度＋８０℃］の温度範囲で熱ラミネートするようにしている。熱ラミネート温度がシーラント層の［熱融着開始温度＋５℃］未満では充分な接着力が得られず、一方、熱ラミネート温度がシーラント層の［熱融着開始温度＋８０℃］を超えても、接着力では期待以上の効果はなく、エネルギーの無駄というだけでなく、ラミネートしたシート材が熱でゆがんで見栄えが悪くなる虞がある。
【００２７】
有機樹脂皮膜にラミネートされるシーラント層については、例えば、ポリエチレン系、ポリプロピレン系、ポリエステル系など、カップ容器の樹脂材質に応じて適宜に選択されるものであり、シーラント層を構成する樹脂フィルム（シーラントフィルム）の厚さについては、２０〜５００μｍが好適に使用できる範囲であって、２０μｍ未満ではフィルムの引っ張り強度が低く、穴開け加工の際のピッチ制御が難しくなり、一方、５００μｍを越えても、そのことによるメリットはなく不経済である。
【００２８】
また、このシーラント層については、複数層の蓋材におけるシーラント層と他層（有機樹脂皮膜）との剥離強度が、ヒートシールされたシーラント層と容器のフランジ部との剥離強度よりも小さくなるようにされており、具体的には、蓋材の１５ｍｍ幅における有機樹脂皮膜とシーラント層とのＴ剥離強度（Ｐ１）が、５Ｎ≦（Ｄ×Ｐ１／１５）≦２０Ｎ（Ｄ：容器のフランジ部の外径［ｍｍ］）の範囲であるのに対して、ヒートシール部分の１５ｍｍ幅におけるシーラント層と容器のフランジ部とのＴ剥離強度（Ｐ２）が、（Ｐ１）の１．３〜３０．０倍の範囲となるようにされている。
【００２９】
シーラント層のＴ剥離強度について、（Ｄ×Ｐ１／１５）の値が５Ｎ未満では、製品が落下したときに液洩れを生ずる虞があって、密封容器としての充分な落下強度が得られず、一方、（Ｄ×Ｐ１／１５）の値が２０Ｎを超えると、蓋材を容器から容易に剥がし取ることが困難になる。また、（Ｐ２）が（Ｐ１）の１．３倍未満の場合、部分的な強度のばらつきにより局部的に（Ｐ２）に相当する接着面と（Ｐ１）に相当する接着面との接着力が逆転して、狙いの接着面で剥離しない場合が生ずることがあり、一方、（Ｐ２）が（Ｐ１）の３０倍を超えても、そのことによるメリットはない。
【００３０】
ところで、上記のような蓋材によれば、図３に示すように、カップ容器２のフランジ部２１（その外径は略４０〜１５０ｍｍが一般的である）の上面にヒートシールされることで、内容物が充填された容器を密封しているが、その状態から容器を開封する際に、タブ１１を指で摘んで蓋材１を容器２のフランジ部２１から引き剥がすようにすると、タブ１１の付け根にシーラント層１０ｃの欠落部分１３があることから、シーラント層１０ｃのヒートシール部分での接着力に基づく抵抗力を受けることなく、図４に示すように、蓋材１のシーラント層１０ｃから上層の部分１０ａ、１０ｂだけを容易に引き剥がすことができ、シーラント層１０ｃだけが残された容器２では、容器２を全面的に覆うシーラント層１０ｃに、シーラント層１０ｃの欠落部分による開口部１２が部分的に形成されているため、この開口部１２を飲み口とすることで、内容物をこぼす心配が少ない内容物を飲用することができて、しかも、全面開口の場合と比べて開口面積が小さいことから、良好な保温効果を維持することができる。
【００３１】
上記のような作用効果を奏する本発明のタブ付き蓋材の具体的な各実施例（実施例１〜３）とこれに対応する各比較例（比較例１〜６）とについて以下に説明する。
【実施例１】
【００３２】
厚さ２．５ｍｍのポリプロピレンのシートを用いて圧空成形により成形した高さ９０ｍｍ、フランジ外径７１ｍｍ、フランジ幅４ｍｍのカップ容器に使用する蓋材として、以下のように蓋材を作製し、これで内容物が充填されたカップ容器を密封して、その評価を実施した。
【００３３】
まず、ポリプロピレン樹脂との接着力が強い厚さ５０μｍで熱融着開始温度が１２０℃であるポリプロピレン系樹脂の帯状フィルムに、飲み口となる開口部と、タブの付け根で幅（Ｇ値）が５ｍｍとなる欠落部分とを、穴開け加工により所定の部分に形成することで、ラミネートする前の帯状のシーラントフィルムを得た。
【００３４】
一方、グラビヤ印刷を施した厚さ１２μｍで帯状のフィルムと、厚さ１２μｍで帯状のアルミ箔とを、周知のドライラミネート法で貼り合わせて巻き取り、３８℃の保管庫で４８時間エージングしてから、この帯状のラミネート材のアルミ箔面に、有機樹脂皮膜としてポリエステル系の塗料をロールコートで４０ｍｇ／ｄｍ２の量を塗装して、１８０℃の熱乾燥オープンで焼き付けることで、有機樹脂皮膜が塗布された帯状の基材フィルムを得た。
【００３５】
そして、穴開け加工を施した帯状のシーラントフィルムと、該シーラントフィルムの「熱融着開始温度１２０℃＋３５℃］（即ち１５５℃）に加熱された帯状の基材フィルムとを、基材フィルムに塗布されたポリエステル樹脂皮膜を挟むように一対のゴムロールで押さえて熱ラミネートすることで（熱ラミネート条件は１５５℃ということである）、基材層と有機樹脂皮膜とシーラント層とが積層された帯状のシート材を得た。
【００３６】
このシート材を使用して、カップ容器にミルクコーヒーを１７０ｍｌ充填してから、シート材とカップ容器のフランジ部とを、飲み口となるシーラント層の開口部が所定の位置になるように位置決めして、１７０℃のヒートシール温度でヒートシールして容器を密封した後、ヒートシールされたシート材をカップ容器に合わせてカッターで打ち抜くことにより、タブを備えた蓋材で密封されたミルクコーヒー入りのカップ容器を得た。
【実施例２】
【００３７】
シーラントフィルムが、熱融着開始温度が９０℃のポリエチレン系樹脂であり、タブの付け根でのシーラント層欠落部分の幅（Ｇ値）が２ｍｍであり、シーラントフィルムと基材フィルムの熱ラミネート温度が１１５℃であり、カップ容器の材質が高密度ポリエチレンであり、蓋材と容器のヒートシール温度が１３０℃であるという以外は、上記の実施例１と同様である。
【実施例３】
【００３８】
シーラントフィルムが、熱融着開始温度が１６０℃のポリエステル系樹脂であり、タブの付け根でのシーラント層欠落部分の幅（Ｇ値）が７ｍｍであり、有機樹脂皮膜がエポキシ系樹脂であり、シーラントフィルムと基材フィルムの熱ラミネート温度が１９５℃であり、カップ容器の材質がポリエチレンテレフタレートであり、蓋材と容器のヒートシール温度が２００℃であるという以外は、上記の実施例１と同様である。
【００３９】
以上のような各実施例の蓋材で密封されたカップ容器に対応して、以下のような各比較例の蓋材で密封されたカップ容器を作製した。
【００４０】
［比較例１］
タブの付け根でのシーラント層欠落部分の幅（Ｇ値）が１ｍｍであるという以外は、上記の実施例１と同様である。
［比較例２］
シーラントフィルムと基材フィルムの熱ラミネート温度が１２０℃であるという以外は、上記の実施例１と同様である。
［比較例３］
シーラントフィルムの材質が、熱融着開始温度が１６０℃のポリエステル系樹脂であり、シーラントフィルムと基材フィルムの熱ラミネート温度が２００℃であり、カップ容器の材質がポリエチレンテレフタレートであり、蓋材と容器のヒートシール温度が２００℃であるという以外は、上記の実施例１と同様である。
【００４１】
［比較例４］
シーラントフィルムの材質が、熱融着開始温度が１６０℃のポリエステル系樹脂であり、タブの付け根でのシーラント層欠落部分の幅（Ｇ値）が７ｍｍであり、シーラントフィルムと基材フィルムの熱ラミネート温度が２４５℃であり、有機樹脂皮膜がエポキシ系塗料であり、カップ容器の材質がポリエチレンテレフタレートであり、蓋材と容器のヒートシール温度が２００℃であるという以外は、上記の実施例１と同様である。
［比較例５］
有機樹脂皮膜がエポキシ系塗料であるという以外は、上記の実施例１と同様である。
［比較例６］
タブの付け根でのシーラント層欠落部分の幅（Ｇ値）が６ｍｍであり、カップ容器の材質がポリエチレンテレフタレートであるという以外は、上記の実施例１と同様である。
【００４２】
上記のような各実施例（実施例１〜３）と各比較例（比較例１〜６）について、以下のような測定を行った。
【００４３】
シーラントフィルムの熱融着開始温度については、２０ｍｍ角の温度制御できる金属熱板と２０ｍｍ角のシリコンゴムでシーラントフィルムのサンプルを２枚重ねて、２０ｋｇｆの荷重で１秒間挟み、金属熱板の温度を徐々に高くして、貼り合わされたサンプルを１５ｍｍ幅に切り取って、５０ｍｍ／分の速度で引き剥がしたときの強度が０．５Ｎ以上になるような金属熱板の表面温度を、熱融着開始温度として測定した。
【００４４】
シーラントフィルムと基材フィルムを熱ラミネートした後の外観（熱ラミネート外観）については、目視で判断して、たわみがみられないものは「良好」、たわみや歪みにより見栄えがわるいものは「歪み発生」と評価した。
【００４５】
有機樹脂皮膜とシーラント層とのＴ剥離強度（Ｐ１）については、シーラントフィルムのサンプルと基材フィルムのサンプルを、基材フィルムに塗布された有機樹脂皮膜の面で重ね合わせて、２０ｍｍ角の温度制御できる金属熱板と２０ｍｍ角のシリコンゴムで、２０ｋｇｆの荷重で１秒間挟み、貼り合わされたサンプルを１５ｍｍ幅に切り取って、５０ｍｍ／分の速度で引き剥がしたときのＴ剥離強度を、（Ｐ１）として測定した。
【００４６】
シーラント層と容器のフランジ部とのＴ剥離強度（Ｐ２）については、シーラントフィルムのサンプルと容器のサンプル（容器の材質の樹脂板）とをカップシーラーを使用して最適な条件でヒートシールしてから、ヒートシールされたサンプルを１５ｍｍ幅に切り取って、５０ｍｍ／分の速度で引き剥がしたときのＴ剥離強度を、（Ｐ２）として測定した。
【００４７】
密封性能については、内容物（ミルクコーヒー）が充填されて蓋材で密封されたカップ容器を、先ず、６０ｃｍの高さからコンクリート上に水平落下させて、次いで、鉛直落下させて、洩れがなかった場合は「良好」、洩れがあった場合は「漏洩」と評価した。
【００４８】
開封性能については、蓋材で密封されたカップ容器を、タブが下を向く位置になるように４５゜の角度に傾け固定し、タブを摘んで垂直方向に引っ張り、容器から蓋材を引き剥がすときの力の最大値が２０Ｎ以下の場合は「良好」、２０Ｎを超えた場合を「易開封不良」と評価した。
【００４９】
上記のような測定の結果については、以下の表１〜３に示す通りである。
【００５０】
【表１】
2010013116.tif 000003
【００５１】
【表２】
2010013116.tif 000004
【００５２】
【表３】
2010013116.tif 000005
【００５３】
上記の表１〜３から見ても判るように、本発明の各実施例（実施例１〜３）では、その何れにおいても、熱ラミネートされた蓋材の外観（熱ラミネート外観）、および、蓋材で密封された容器の密封性能や開封性能は良好であって、全く問題はなかった。
【００５４】
これに対して、比較例１では、蓋材と容器をヒートシールした際に、タブの付け根のシーラント層欠落部分が、周りのシーラント層の溶融とシール圧力とにより崩れて埋められる場合が見られ、その結果、タブを指で摘んで蓋材を容器から引き剥がそうとしたときに、ヒートシール部分のシーラント層と容器のフランジ部から引き剥がそうとする力が作用することで、開封性が損なわれる場合がみられた（易開封性不良散見）。
また、比較例２では、基材層に塗布した有機樹脂皮膜とシーラント層とのＴ剥離強度（Ｐ１）が、５Ｎ＞（Ｄ×Ｐ１／１５）の関係となったことで、落下させたときの密封性が損なわれた（漏洩しないが、内容液が界面へ浸透）。
また、比較例３では、基材層に塗布した有機樹脂皮膜とシーラント層とのＴ剥離強度（Ｐ１）が、２０Ｎ＞（Ｄ×Ｐ１／１５）の関係となったことで、タブを摘んで容器から蓋を引き剥がすときの開封性が損なわれた（易開封性不良）。
【００５５】
また、比較例４では、熱ラミネートの温度が高すぎて、積層体としたシート材が歪み、その結果、蓋材の外観が見栄えの悪いものになった。
また、比較例５では、基材層に塗布した有機樹脂皮膜とシーラント層とのＴ剥離強度（Ｐ１）が、５Ｎ＞（Ｄ×Ｐ１／１５）の関係となったことで、落下させたときの密封性が失われた（漏洩）。
また、比較例６では、シーラント層と容器のフランジ部とのＴ剥離強度（Ｐ２）が、基材層に塗布した有機樹脂皮膜とシーラント層とのＴ剥離強度（Ｐ１）の１．３倍未満の関係となったことで、タブを摘んで引っ張ったときに、シーラント層とその上層とが剥離せず、シーラント層と容器のフランジ部のヒートシール部分が剥離してしまう場合が散見された（剥離面が不安定）。
【００５６】
以上、本発明のタブ付き蓋材について、各実施例と各比較例との対比によって説明したが、本発明は、上記の各実施例に示したような具体的なものに限定されるものではなく、例えば、対象となる容器や、容器の内容物や、蓋材の基材層の構成や、開口部の形状など、適宜に変更可能なものであることはいうまでもない。
【図面の簡単な説明】
【００５７】
【図１】本発明のタブ付き蓋材の一例を示す（Ａ）上面図、および（Ｂ）Ａ−Ａ線に沿った模式断面図。
【図２】図１に示したタブ付き蓋材を製造する際の、（Ａ）帯状のシーラントフィルムを示す斜視図、および（Ｂ）シーラント層を最下層とする帯状のシート材を示す模式断面図。
【図３】図１に示したタブ付き蓋材により密封されたカップ容器を示す模式断面図。
【図４】図３に示したカップ容器から蓋材を引き剥がして開封した状態を示す模式断面図。
【符号の説明】
【００５８】
１        蓋材
２        容器（カップ容器）
１０      シート材
１０ａ    基材層
１０ｂ    有機樹脂皮膜
１０ｃ    シーラント層
１１      タブ
１２      （シーラント層の欠落部分による）開口部
１３      （タブの付け根でのシーラント層の）欠落部分
２１      （容器の）フランジ部
【図１】
2010013116.tif 000006
【図２】
2010013116.tif 000007
【図３】
2010013116.tif 000008
【図４】
2010013116.tif 000009